(57)【特許請求の範囲】
【請求項１】
バインダー樹脂、少なくとも３種の顔料、及び溶剤を含有することを特徴とするカラーフィルター用着色組成物であって、赤、緑及び青から選ばれる１色の主顔料を含有し、他に調色顔料を少なくとも２種含有し、前記主顔料が緑色顔料であり、前記緑色顔料がＣ.Ｉ.ピグメントグリーン３６であり、調色顔料が黄色顔料であって、前記黄色顔料がＣ.Ｉ.ピグメントイエロー１３９およびＣ.Ｉ.ピグメントイエロー１５０を含むカラーフィルター用着色組成物。
【請求項２】
バインダー樹脂、少なくとも３種の顔料、及び溶剤を含有することを特徴とするカラーフィルター用着色組成物であって、赤、緑及び青から選ばれる１色の主顔料を少なくとも２種含有し、他に調色顔料を少なくとも１種含有し、前記主顔料が赤色顔料であり、前記赤色顔料がＣ.Ｉ.ピグメントレッド２５４およびＣ.Ｉ.ピグメントレッド１７７を含有し、前記調色顔料が黄色顔料であり、前記黄色顔料がＣ.Ｉ.ピグメントイエロー１３９であるカラーフィルター用着色組成物。
【請求項３】
請求項１または２に記載の組成物から作成された着色画素を少なくとも１色含むことを特徴とするカラーフィルター。
【発明の詳細な説明】
【０００１】
【発明の属する技術分野】
本発明は、カラー液晶表示装置や撮像素子などに用いられるカラーフィルターの製造に有用な着色組成物及び、この組成物を用いたカラーフィルターに関するものである。
【０００２】
【従来の技術】
カラー液晶表示装置や撮像素子などに使用されるカラーフィルターは一般に、ガラスなどの透明基板又はシリコンなどの不透明基板上に、３色の着色透明微細パターン（画素と呼ばれる）をそれぞれ形成することにより、製造されている。この場合の３色としては、赤（Ｒ）、緑（Ｇ）及び青（Ｂ）の三原色が用いられることが多い。
【０００３】
カラーフィルターを用いて発現される色は、３色の画素を透過した光の強度を適切に調節し、混合したものである。また白色光は、３色の画素を透過した光を有効利用するため、できるだけそのままの強度で混合することで発現される。しかし、各色の画素の透過光強度を調整せずに白色光を発現するためには、各色は明度と色度の制約を受けることになる。つまり、３色の画素を透過した光をそのままの強度で混合することで白色光が実現されるように、ホワイトバランスがとれている色であることが求められる。
【０００４】
そこで、カラーフィルターに対する色特性として、ホワイトバランスをとるために明度と色度が決められている場合が多い。しかしながら、従来はどの色も１種又は２種の顔料による色合わせが行われていたため、色度と明度の両方を同時に合わせることができず、ホワイトバランスを重視するために、要求される色とは多少異なる色で代用するしかなかった。
【０００５】
【発明が解決しようとする課題】
したがって本発明の目的は、かかる従来技術の問題点を解決して、様々な要求色特性に対応して様々な色特性を実現しうるカラーフィルター用着色組成物を提供することにある。本発明の別の目的は、この着色組成物を用いて作成された色特性のよいカラーフィルターを提供することにある。
【０００６】
本発明者らは、かかる目的を達成すべく鋭意研究を行った結果、着色組成物に用いる顔料を適当数組み合わせれば、明度と色度を独立して容易に変えることができることを見出し、本発明に至った。
【０００７】
【課題を解決するための手段】
すなわち本発明は、バインダー樹脂、少なくとも３種の顔料、及び溶剤を含有することを特徴とするカラーフィルター用着色組成物であって、赤、緑及び青から選ばれる１色の主顔料を含有し、他に調色顔料を少なくとも２種含有し、前記主顔料が緑色顔料であり、前記緑色顔料がＣ.Ｉ.ピグメントグリーン３６であり、調色顔料が黄色顔料であって、前記黄色顔料がＣ.Ｉ.ピグメントイエロー１３９およびＣ.Ｉ.ピグメントイエロー１５０を含むカラーフィルター用着色組成物、ならびにバインダー樹脂、少なくとも３種の顔料、及び溶剤を含有することを特徴とするカラーフィルター用着色組成物であって、赤、緑及び青から選ばれる１色の主顔料を少なくとも２種含有し、他に調色顔料を少なくとも１種含有し、前記主顔料が赤色顔料であり、前記赤色顔料がＣ.Ｉ.ピグメントレッド２５４およびＣ.Ｉ.ピグメントレッド１７７を含有し、前記調色顔料が黄色顔料であり、前記黄色顔料がＣ.Ｉ.ピグメントイエロー１３９であるカラーフィルター用着色組成物を提供するものである。本発明はまた、この着色組成物から作成された着色画素を少なくとも１色含むカラーフィルターをも提供する。
【０００８】
【発明の実施の形態】
本発明で用いるバインダー樹脂は、熱硬化性樹脂、熱可塑性樹脂、感光性樹脂などであることができる。このようなバインダー樹脂は、着色組成物中の全固形分量を基準に、通常５〜９０重量％の範囲で、好ましくは２０〜７０重量％の範囲で使用される。
【０００９】
熱硬化性又は熱可塑性のバインダー樹脂としては、例えば、フェノール樹脂、アルキッド樹脂、ポリエステル樹脂、アミノ樹脂、尿素樹脂、メラミン樹脂、グアナミン樹脂、エポキシ樹脂、スチレン樹脂、ビニル樹脂、塩化ビニル樹脂、塩化ビニル／酢酸ビニル共重合体樹脂、アクリル樹脂、ポリウレタン樹脂、シリコーン樹脂、ポリアミド樹脂、ポリイミド樹脂、ゴム系樹脂、環化ゴム、マレイン化油系樹脂、ブチラール系樹脂、ポリブタジエン系樹脂、セルロース系樹脂、塩素化ポリエチレン、塩素化ポリプロピレンなどが挙げられる。
【００１０】
感光性のバインダー樹脂としては、例えば、水酸基、カルボキシル基又はアミノ基のような反応性の置換基を有する線状高分子に、必要によりイソシアナート基、アルデヒド基、エポキシ基などを介して、（メタ）アクリル系化合物、ケイ皮酸系化合物又はビニルエステル系化合物のような反応性不飽和結合を有する化合物から導かれる光架橋性基を導入した樹脂などが挙げられる。さらには、スチレン／無水マレイン酸共重合体やα−オレフィン／無水マレイン酸共重合体のような酸無水物を構造単位に含む線状高分子が、ヒドロキシアルキル（メタ）アクリレートのような水酸基を有する（メタ）アクリル系化合物でハーフエステル化されたものも、感光性樹脂として用いることができる。
【００１１】
顔料は、カラーフィルター用着色組成物に通常用いられる有機顔料であることができ、具体的には、カラーインデックス（Colour Index） （The Society of Dyers and Colourists 出版）でピグメント（Pigment）に分類されている化合物が挙げられる。より具体的には、以下のようなカラーインデックス（Ｃ.Ｉ.）番号の化合物が挙げられる。
【００１２】
Ｃ.Ｉ.ピグメントイエロー 20, 24, 31, 53, 83, 86, 93, 94, 109, 110,    117, 125, 137, 138, 139, 147, 148, 153, 154, 166 及び 173；
Ｃ.Ｉ.ピグメントオレンジ 13, 31, 36, 38, 40, 42, 43, 51, 55, 59, 61,  64, 65 及び 71；
Ｃ.Ｉ.ピグメントレッド 9, 97, 105, 122, 123, 144, 149, 166, 168, 176, 177, 180, 192, 215, 216, 224, 242 及び 254；
Ｃ.Ｉ.ピグメントバイオレット 14, 19, 23, 29, 32, 33, 36, 37 及び 38；
Ｃ.Ｉ.ピグメントブルー 15（15:3, 15:4, 15:6 など）, 21, 22, 28, 60 及び 64；
Ｃ.Ｉ.ピグメントグリーン 7, 10, 15, 25, 36 及び 47 など。
【００１３】
本発明では、ホワイトバランスのとれたカラーフィルターが得られ、かつある色に対して目的とする明度が実現できるよう、当該色の着色組成物に対して、上記のような顔料を少なくとも３種類用いて調色を行う。具体的には、赤、緑及び青の各色を画素とする場合は、主顔料として、赤、緑又は青の顔料を少なくとも１種用い、調色顔料として、主顔料とは異なる色相の顔料を少なくとも２種組み合わせて用いる態様や、主顔料として、赤、緑又は青の顔料を少なくとも２種用い、調色顔料として、主顔料とは異なる色相の顔料を少なくとも１種用いる態様が挙げられる。
【００１４】
赤色画素を得るための赤色組成物では、上記のＣ.Ｉ.ピグメントレッドに分類されている各種の赤色顔料を主顔料とすることができるが、なかでも、Ｃ.Ｉ.ピグメントレッド１７７、２２４、２４２、２５４などが好ましく用いられる。主顔料としての赤色顔料を２種類組み合わせる場合は、例えば、Ｃ.Ｉ.ピグメントレッド２５４とＣ.Ｉ.ピグメントレッド１７７の組合せ、Ｃ.Ｉ.ピグメントレッド２５４とＣ.Ｉ.ピグメントレッド２２４の組合せ、  Ｃ.Ｉ.ピグメントレッド２４２とＣ.Ｉ.ピグメントレッド１７７の組合せなどが挙げられる。
【００１５】
赤色組成物では、このような赤色の主顔料に加えて、調色用に黄色顔料を用いるのが一般的である。赤色組成物における調色用黄色顔料としては、Ｃ.Ｉ.ピグメントイエロー８３、１３９、１５０、１５３などが好ましい。  また、赤色組成物における調色用黄色顔料を２種類組み合わせる場合は、例えば、Ｃ.Ｉ.ピグメントイエロー８３とＣ.Ｉ.ピグメントイエロー１５３の組合せ、Ｃ.Ｉ.ピグメントイエロー１３９とＣ.Ｉ.ピグメントイエロー１５０の組合せなどが挙げられる。さらには、橙色顔料を赤色組成物の調色顔料に用いることもできる。
【００１６】
緑色画素を得るための緑色組成物では、上記のＣ.Ｉ.ピグメントグリーンに分類されている各種の緑色顔料を主顔料とすることができるが、なかでも、Ｃ.Ｉ.ピグメントグリーン７、３６、４７などが好ましく用いられる。主顔料としての緑色顔料を２種類組み合わせる場合は、例えば、Ｃ.Ｉ.ピグメントグリーン７とＣ.Ｉ.ピグメントグリーン３６の組合せ、Ｃ.Ｉ.ピグメントグリーン３６とＣ.Ｉ.ピグメントグリーン４７の組合せなどが挙げられる。
【００１７】
緑色組成物では、このような緑色の主顔料に加えて、調色用に黄色顔料を用いるのが一般的である。  緑色組成物における調色用黄色顔料としては、Ｃ.Ｉ.ピグメントイエロー８３、１２８、１３９、１５０、１５２、１５３などが好ましい。また、緑色組成物における調色用黄色顔料を２種類組み合わせる場合は、例えば、Ｃ.Ｉ.ピグメントイエロー１３９とＣ.Ｉ.ピグメントイエロー１５０の組合せ、Ｃ.Ｉ.ピグメントイエロー８３とＣ.Ｉ.ピグメントイエロー１５０の組合せ、Ｃ.Ｉ.ピグメントイエロー１３９とＣ.Ｉ.ピグメントイエロー１５２の組合せ、Ｃ.Ｉ.ピグメントイエロー１３９とＣ.Ｉ.ピグメントイエロー１５３の組合せなどが挙げられる。
【００１８】
さらに、青色画素を得るための青色組成物では、上記のＣ.Ｉ.ピグメントブルーに分類されている各種の青色顔料を主顔料とすることができるが、なかでも、Ｃ.Ｉ.ピグメントブルー１５：３、１５：６、６０などが好ましく用いられる。主顔料としての青色顔料を２種類組み合わせる場合は、例えば、Ｃ.Ｉ.ピグメントブルー１５：３とＣ.Ｉ.ピグメントブルー１５：６の組合せ、Ｃ.Ｉ.ピグメントブルー１５：６とＣ.Ｉ.ピグメントブルー６０の組合せなどが挙げられる。
【００１９】
青色組成物では、このような青色の主顔料に加えて、調色用に紫色顔料を用いるのが一般的である。青色組成物における調色用紫色顔料としては、Ｃ.Ｉ.ピグメントバイオレット１９、２３、３７などが好ましい。また、青色組成物における調色用紫色顔料を２種類組み合わせる場合は、例えば、Ｃ.Ｉ.ピグメントバイオレット１９とＣ.Ｉ.ピグメントバイオレット２３の組合せ、Ｃ.Ｉ.ピグメントバイオレット２３とＣ.Ｉ.ピグメントバイオレット３７の組合せなどが挙げられる。
【００２０】
顔料は主顔料と調色顔料の合計で、着色組成物中の全固形分量を基準に、一般には５〜８０重量％、好ましくは２０〜５０重量％の範囲で用いられる。顔料のうち調色顔料は、顔料全体の量を基準に、５０重量％以下とするのが好ましく、より好ましくは４０重量％以下である。またこの調色顔料は、顔料全体の量を基準に、通常３重量％以上用いられる。
【００２１】
本発明のカラーフィルター用着色組成物は、以上説明したバインダー樹脂及び顔料を溶剤と、また必要に応じてさらに、分散剤、光重合性モノマー、光重合開始剤などと適宜混合し、ロールミル、ボールミル、サンドミル又はビーズミルのような分散機を用いて分散させ、さらに必要に応じてレットダウン（希釈）することにより、製造することができる。
【００２２】
溶剤の例としては、エチレングリコールモノアルキルエーテル類、ジエチレングリコールジアルキルエーテル類、エチレングリコールアルキルエーテルアセテート類、プロピレングリコールアルキルエーテルアセテート類、芳香族炭化水素類、ケトン類、アルコール類、エステル類、環状エステル類などが挙げられる。これらの溶剤は、それぞれ単独で、又は２種以上組み合わせて用いることができる。溶剤は、着色組成物中の全固形分に対して、一般には０.２〜５０重量倍、好ましくは１〜２０重量倍の範囲で使用される。
【００２３】
分散剤としては、公知のものが広く使用でき、例えば、ポリエステル系高分子分散剤、アクリル系高分子分散剤、ポリウレタン系高分子分散剤、顔料誘導体、カチオン系界面活性剤、アニオン系界面活性剤、ノニオン系界面活性剤などが挙げられる。これらの分散剤は、それぞれ単独で、又は２種以上組み合わせて用いることができる。分散剤は、着色組成物中の顔料１００重量部に対して、好ましくは１〜５０重量部、より好ましくは５〜４０重量部の範囲で使用される。
【００２４】
光重合性モノマーは、光及び後述する光重合開始剤の作用によって重合を起こす化合物であり、一般には重合性炭素−炭素不飽和結合を有する化合物がこれに該当する。この光重合性モノマーは、単官能モノマーのほか、２官能、その他の多官能モノマーであることができる。単官能モノマーの具体例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドンなどが挙げられる。また２官能モノマーの具体例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル、３−メチルペンタンジオールジ（メタ）アクリレート、トリシクロデカンジメタノールジ（メタ）アクリレートなどが挙げられ、３官能以上のモノマーの具体例としては、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリス（メタクリロイロキシエチル）イソシアヌレートなどが挙げられる。これらの光重合性モノマーも、それぞれ単独で、又は２種以上組み合わせて用いることができる。光重合性モノマーは、着色組成物中の全固形分重量を基準に、好ましくは５〜９０重量％、より好ましくは２０〜７０重量％の範囲で使用される。
【００２５】
光重合開始剤は、この分野で通常用いられているものであることができ、例えば、アセトフェノン系、ベンゾイン系、ベンゾフェノン系、チオキサントン系、ｓ−トリアジン系、その他の開始剤が包含される。アセトフェノン系開始剤の具体例としては、ジエトキシアセトフェノン、２−ヒドロキシ−２−メチル−１−フェニルプロパン−１−オン、ベンジルジメチルケタール、２−ヒドロキシ−１−〔４−（２−ヒドロキシエトキシ）フェニル〕−２−メチルプロパン−１−オン、１−ヒドロキシシクロヘキシルフェニルケトン、２−メチル−１−（４−メチルチオフェニル）−２−モルホリノプロパン−１−オン、２−ベンジル−２−ジメチルアミノ−１−（４−モルホリノフェニル）ブタン−１−オン、２−ヒドロキシ−２−メチル−１−〔４−（１−メチルビニル）フェニル〕プロパン−１−オンのオリゴマーなどが挙げられる。ベンゾイン系開始剤の具体例としては、ベンゾイン、ベンゾインメチルエーテル、ベンゾインエチルエーテル、ベンゾインイソプロピルエーテル、ベンゾインイソブチルエーテルなどが挙げられる。ベンゾフェノン系開始剤の具体例としては、ベンゾフェノン、ｏ−ベンゾイル安息香酸メチル、４−フェニルベンゾフェノン、４−ベンゾイル−４′−メチルジフェニルサルファイド、３，３′，４，４′−テトラ（tert−ブチルパーオキシカルボニル）ベンゾフェノン、２，４，６−トリメチルベンゾフェノンなどが挙げられる。チオキサントン系開始剤の具体例としては、２−又は４−イソプロピルチオキサントン、２，４−ジエチルチオキサントン、２，４−ジクロロチオキサントン、１−クロロ−４−プロポキシチオキサントンなどが挙げられる。ｓ−トリアジン系開始剤の具体例としては、２，４−ビス（トリクロロメチル）−６−（４−メトキシフェニル）−１，３，５−トリアジン、２，４−ビス（トリクロロメチル）−６−(４−メトキシナフチル)−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−（４−ジエチルアミノ−２−メチルスチリル）−１，３，５−トリアジン、２，４−ビス（トリクロロメチル）−６−（３，４−ジメトキシスチリル）−１，３，５−トリアジンなどが挙げられる。また、その他の開始剤としては、２，４，６−トリメチルベンゾイルジフェニルホスフィンオキシド、２，２′−ビス（ｏ−クロロフェニル）−４，４′，５，５′−テトラフェニル−１，２′−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などが挙げられる。これらの光重合開始剤も、それぞれ単独で、又は２種以上組み合わせて用いることができる。
【００２６】
また、光重合開始剤に光開始助剤を組み合わせて用いることもできる。光開始助剤としては、例えばアミン系のものやアルコキシアントラセン系のものが挙げられ、その具体例には、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ，Ｎ−ジメチルパラトルイジン、４，４′−ビス（ジメチルアミノ）ベンゾフェノン（通称ミヒラーズケトン）、４，４′−ビス（ジエチルアミノ）ベンゾフェノン、９，１０−ジメトキシアントラセン、２−エチル−９，１０−ジメトキシアントラセン、９，１０−ジエトキシアントラセン、２−エチル−９，１０−ジエトキシアントラセンなどが包含される。これら光開始助剤も、それぞれ単独で、又は２種以上組み合わせて用いることができる。
【００２７】
光重合開始剤は、バインダー樹脂及び光重合性モノマーの合計１００重量部を基準に、好ましくは０.２〜３０重量部、より好ましくは２〜２０重量部の範囲で使用される。また、光重合開始剤に加えて光開始助剤を用いる場合は、光重合開始剤と光開始助剤の合計量が上記範囲となるようにするのが好ましい。
【００２８】
本発明のカラーフィルター用着色組成物を用いて、顔料分散法、電着法、印刷法などの公知の方法により、ガラスなどの透明基板上に透明着色パターンを形成することができる。例えば、上記のようにして調製した着色組成物を基板上に塗布し、乾燥させた後、マスクを介して紫外線を照射し、次に硬化の終了した塗膜を希アルカリ水溶液又は適当な有機溶剤に接触させて未硬化部を溶解させ、現像することにより、目的とする着色画素が得られる。
【００２９】
カラーフィルターは通常、赤、緑及び青の各画素を基板上に配置したものであるが、ある色に相当する顔料を含む本発明の着色組成物を用いて上記の操作を行うことにより、その色の画素を得、他の色についても所望の色に相当する顔料を含む着色組成物を用いて同様の操作を行って、基板上に三原色画素を配置することができる。もちろん、三原色のうち一色又は二色に本発明の着色組成物を適用することも可能である。赤、緑及び青の各画素の作成順序は任意である。
【００３０】
【実施例】
以下、実施例により本発明をさらに詳細に説明する。代表例として、緑色及び赤色の着色組成物を調製し、評価した例を示すが、本発明はもちろん、これらによって限定されるものではない。例中、含有量ないし使用量を表す％及び部は、特記ないかぎり重量基準である。
【００３１】
実施例１
表１に示す組成で調製した緑色組成物を、スピンコーターにより、コーニング社製の＃７０５９ガラス基板上に塗布した後、７０℃で３分間プリベークして緑塗膜を乾燥させた。次いでこの乾燥塗膜に、フォトマスクを介して超高圧水銀灯により２００mJ／cm2の露光を行った後、ノニオン系界面活性剤を含む０.０５％水酸化カリウム水溶液に浸漬して現像し、さらに２３０℃で２０分間の後硬化を施して、緑色画素を作成した。
【００３２】
【表１】
0003911875.tif 000002
【００３３】
得られた緑色画素の色特性（ｘ，ｙ，Ｙ）を、顕微分光光度計により、標準の光Ｃ、視角２度で測定した。その結果、色度は（ｘ，ｙ）＝（0.300，0.522）であり、その色度での明度Ｙは５９.０であった。
【００３４】
実施例２及び３
実施例１における顔料の量を表２に示すように変えた以外は、実施例１と同様にして緑色組成物を調製し、同様の方法で評価した。この際の顔料の比率は、実施例１で得られた色度〔（ｘ，ｙ）＝（0.300，0.522）〕を実現するように調整したものである。結果を併せて表２に示す。
【００３５】
比較例１〜３
実施例１において、黄色顔料をＣ.Ｉ.ピグメントイエロー１３９のみとし、顔料の量を表２に示すように変更した以外は、実施例１と同様にして緑色組成物を調製し、同様の方法で評価した。比較例１における顔料の比率は、実施例１で得られた色度〔（ｘ，ｙ）＝（0.300，0.522）〕を実現するように調整したものであり、比較例２における顔料の比率は、実施例１で得られた色度中のｘ及び明度Ｙが同じになるように調整したものである。また比較例３は、実施例１で得られた色度中のｙ及び明度Ｙが同じになるように、顔料の比率および膜厚を調整したものであり、結果的に比較例１と同じ組成になっているが、比較例１より比較例３の方が厚い膜になっている。結果を併せて表２に示す。
【００３６】
【表２】
0003911875.tif 000003
【００３７】
実施例４
実施例１における顔料の種類及び量を以下のように変更した以外は、同様の組成で赤色組成物を調製し、さらに同様の方法で赤色画素を作成した。得られた赤色画素の色特性（ｘ，ｙ，Ｙ）を、実施例１と同様、顕微分光光度計により測定した。その結果、色度は（ｘ，ｙ）＝（0.572，0.337）であり、その色度での明度Ｙは２７.０であった。
【００３８】
Ｃ.Ｉ.ピグメントレッド２５４      1.93部
Ｃ.Ｉ.ピグメントレッド１７７      1.97部
Ｃ.Ｉ.ピグメントイエロー１３９    1.32部
【００３９】
実施例５及び６
実施例４における顔料の量を表３に示すように変えた以外は、実施例４と同様にして赤色組成物を調製し、同様の方法で評価した。この際の顔料の比率は、実施例４で得られた色度〔（ｘ，ｙ）＝（0.572，0.337）〕を実現するように調整したものである。結果を併せて表３に示す。
【００４０】
比較例４〜６
実施例４において、赤色顔料をＣ.Ｉ.ピグメントレッド１７７のみとし、顔料の量を表３に示すように変更した以外は、実施例４と同様にして赤色組成物を調製し、同様の方法で評価した。比較例４における顔料の比率は、実施例４で得られた色度〔（ｘ，ｙ）＝（0.572，0.337）〕を実現するように調整したものであり、比較例５における顔料の比率は、実施例４で得られた色度中のｘ及び明度Ｙが同じになるように調整したものであり、また比較例６における顔料の比率は、実施例４で得られた色度中のｙ及び明度Ｙが同じになるように調整したものである。結果を併せて表３に示す。
【００４１】
【表３】
0003911875.tif 000004
【００４２】
表２及び表３からわかるように、３種の顔料を組み合わせることにより、ある特定の色度を有する様々な明度が得られるのに対し、２種の顔料の組合せでは、ある特定の色度に対しては一つの明度しか得られない。また、特定の明度を実現するためには、色度座標のｘかｙのいずれか一方しか満たし得ない。
【００４３】
【発明の効果】
本発明によれば、カラーフィルター用着色組成物における顔料を３種類以上組み合わせることで、明度と色度を独立して容易に変えることができるので、ホワイトバランスがとれ、様々な色特性の要求に対応するカラーフィルターを製造することができる。